(57)【要約】【課題】薄くても非常に高い強度を持つガラス基材の製造方法を提供すること。【解決手段】本発明にかかるガラス基材の製造方法は、加熱した化学強化用のカリウムイオンを含む熔融塩にガラス基板を浸漬することにより、前記ガラス基板のイオンを前記熔融塩のカリウムイオンでイオン交換して前記ガラス基板を化学強化する工程と、前記化学強化により前記ガラス基板の主表面に形成されたカリウムイオン濃度が５０００ｐｐｍを超えるイオン交換層を除去する工程と、を具備する。【選択図】図２
2011105598.tif 000002
【特許請求の範囲】
【請求項１】
加熱した化学強化用の硝酸カリウムを含む熔融塩にガラス基板を浸漬することにより、前記ガラス基板のイオンを前記熔融塩のカリウムイオンでイオン交換して前記ガラス基板を化学強化する工程と、前記化学強化により前記ガラス基板の主表面に形成されたカリウムイオン濃度が５０００ｐｐｍを超えるイオン交換層を除去する工程と、を具備することを特徴とするガラス基材の製造方法。
【請求項２】
前記化学強化後のガラス基板の主表面をエッチングすることにより前記イオン交換層を除去することを特徴とする請求項１に記載のガラス基材の製造方法。
【請求項３】
前記エッチングに用いる処理液が、フッ化水素酸、ヘキサフルオロケイ酸、及びバッファードフッ酸からなる群から選ばれた少なくとも一つを含有する溶液であることを特徴とする請求項２に記載のガラス基材の製造方法。
【請求項４】
前記化学強化は、硝酸カリウムを含む熔融塩を用いて前記ガラス基板のガラス点移転以下の温度で行われることを特徴とする請求項１から請求項３のいずれかに記載のガラス基材の製造方法。
【請求項５】
前記ガラス基板を化学強化する工程において、前記ガラス基板のイオンを前記熔融塩のイオンでイオン交換して前記ガラス基板の主表面にカリウムイオン濃度が５０００ｐｐｍを超えるイオン交換層を形成し、前記イオン交換層を除去する工程において、前記イオン交換層を除去して主表面おいてカリウムイオンが５０００ｐｐｍ以下の濃度で含まれる圧縮応力層を形成することを特徴とする請求項１から請求項４のいずれかに記載のガラス基材の製造方法。
【請求項６】
前記ガラス基板は、ダウンドロー法により成型された板状のガラス基板であることを特徴とする請求項１から請求項５のいずれかに記載のガラス基材の製造方法。
【発明の詳細な説明】
【技術分野】
【０００１】
本発明は、例えば携帯電話やＰＤＡ（Personal  Digital  Assistant）などの携帯端末装置の表示画面の保護に用いられるカバーガラス用のガラス基材の製造方法に関する。
【背景技術】
【０００２】
携帯電話やＰＤＡなどの携帯端末装置においては、ディスプレイに衝撃や外力が加わることを防止するために、プラスティック製の保護板、例えば透明性の高いアクリル樹脂製の保護板がディスプレイの外側に一定の間隔をおいて配設されている（例えば、特許文献１）。
【０００３】
しかしながら、アクリル樹脂製の保護板は外力によって撓み易いので、保護板とディスプレイとの間隔を、その撓みを吸収できる程度に広く設定する必要がある。また、アクリル樹脂製の保護板にある程度の強度を持たせるためには厚くする必要がある。このため、携帯端末装置の薄型化を実現することが難しくなっている。
【０００４】
そこで、携帯端末装置の薄型化を実現するために、撓みを抑えつつ、しかも薄板であっても強度のある化学強化ガラスを使った保護板が提案されている（例えば、特許文献２）。特許文献２には、特定のガラス組成からなる板ガラスを所定形状に切断し、端面を面取り加工し、両面を鏡面研磨加工した後、化学強化して表面に圧縮応力層を形成することで、撓みを抑え、また破損しにくい携帯端末用のカバーガラスとその製造方法が記載されている。
【先行技術文献】
【特許文献】
【０００５】
【特許文献１】特開２００４−２９９１９９号公報
【特許文献２】特開２００７−９９５５７号公報
【発明の概要】
【発明が解決しようとする課題】
【０００６】
しかしながら、このようなカバーガラスとして用いられるガラス基材においては、その主表面に外部より大きい応力を受けるため、非常に高い強度が要求される。さらに、携帯端末装置用のカバーガラスでは、軽量化も同時に要求される。このため、薄くて強度に優れる、すなわち薄くても非常に高い強度を持つガラス基材が要求される。
【０００７】
本発明はかかる点に鑑みてなされたものであり、薄くても非常に高い強度を持つガラス基材の製造方法を提供することを目的とする。
【課題を解決するための手段】
【０００８】
本発明のガラス基材の製造方法は、加熱した化学強化用の硝酸カリウムを含む熔融塩にガラス基板を浸漬することにより、前記ガラス基板のイオンを前記熔融塩のカリウムイオンでイオン交換して前記ガラス基板を化学強化する工程と、前記化学強化により前記ガラス基板の主表面に形成されたカリウムイオン濃度が５０００ｐｐｍを超えるイオン交換層を除去する工程と、を具備することを特徴とする。
【０００９】
この方法によれば、カリウムイオン濃度が５０００ｐｐｍを超えるイオン交換層が除去されているので、洗浄の際にヒドロニウムイオンとイオン交換することがなく、強度低下を招く引張応力層の形成を回避することができる。これにより、薄くても非常に高い強度を持つガラス基材を実現することができる。
【００１０】
本発明のガラス基材の製造方法においては、前記化学強化後のガラス基板の主表面をエッチングすることにより前記イオン交換層を除去することが好ましい。この場合において、前記エッチングに用いる処理液が、フッ化水素酸、ヘキサフルオロケイ酸、及びバッファードフッ酸からなる群から選ばれた少なくとも一つを含有する溶液であることが好ましい。
【００１１】
本発明のガラス基材の製造方法においては、前記化学強化は、硝酸カリウムを含む熔融塩を用いて前記ガラス基板のガラス点移転以下の温度で行われることが好ましい。
【００１２】
本発明のガラス基材の製造方法においては、前記ガラス基板を化学強化する工程において、前記ガラス基板のイオンを前記熔融塩のイオンでイオン交換して前記ガラス基板の主表面にカリウムイオン濃度が５０００ｐｐｍを超えるイオン交換層を形成し、前記イオン交換層を除去する工程において、前記イオン交換層を除去して主表面おいてカリウムイオンが５０００ｐｐｍ以下の濃度で含まれる圧縮応力層を形成することが好ましい。
【００１３】
本発明のガラス基材の製造方法においては、前記ガラス基板は、ダウンドロー法により成型された板状のガラス基板であることが好ましい。
【発明の効果】
【００１４】
本発明の製造方法によれば、化学強化により形成されたガラス基材の表層のイオン交換層を除去しておくことにより、その後の洗浄による引張応力層の形成を防止して非常に高い強度を発揮するガラス基材を得ることができる。
【図面の簡単な説明】
【００１５】
【図１】化学強化したガラス基材の一般的な表面状態を説明するための断面図であり、（ａ）はガラス基材の主表面を含む領域を示す断面図であり、（ｂ）は（ａ）のＸ部の拡大図である。
【図２】本発明にかかるガラス基材の主表面を含む領域を示す断面図である。
【図３】ガラス基材の強度測定を行うための装置を示す図である。
【発明を実施するための形態】
【００１６】
以下、本発明の実施の形態について添付図面を参照して詳細に説明する。
図１は、化学強化したガラス基材の一般的な表面状態を説明するための図であり、（ａ）はガラス基材の主表面を含む領域を示す断面図であり、（ｂ）は（ａ）のＸ部の拡大図である。図１（ａ）に示すガラス基材１は、加熱した化学強化用の熔融塩にガラス基板を浸漬することにより、ガラス基板のイオンを熔融塩のイオンでイオン交換して化学強化してなるガラス基材である。このガラス基材１は、その表面に圧縮応力層１ａが形成されている。また、ガラス基材１の表層（最表層から深さ数μｍまでの領域）は、化学強化によりアルカリイオン濃度が非常に高いイオン交換層１ｂが形成されている。
【００１７】
このようなイオン交換層１ｂが存在する状態のガラス基材１を水や水溶液で洗浄すると（化学強化工程後の洗浄）、図１（ｂ）に示すように、化学強化の際のイオン交換でイオン交換層１ｂに存在するカリウムイオン（Ｋ＋）がＫ＋よりもイオン半径の小さいヒドロニウムイオン（Ｈ３Ｏ＋）とイオン交換され、最表層は水和層１ｃとなる。その結果、ガラス基材１の表層（イオン交換層１ｂ）においては、洗浄により引張応力層が形成されてしまう。特に、洗浄液に酸性溶液を用いると、この傾向が顕著となる。また、ダウンドロー法により成型されたガラス基材は、プレス法により成型され、その後研磨加工されて得られたガラス基材に比べて化学強化（イオン交換）が早く進行するので、この傾向が顕著となると考えられる。
【００１８】
本発明者は上記の知見に基づいて、化学強化により形成されたガラス基材の表層のイオン交換層を除去しておくことにより、その後の洗浄による引張応力層の形成を防止して非常に高い強度を発揮させることができることを見出し本発明をするに至った。すなわち、本発明の骨子は、加熱した化学強化用の熔融塩にガラス基板を浸漬することにより、前記ガラス基板のイオンを前記熔融塩のイオンでイオン交換して前記ガラス基板を化学強化し、前記化学強化により前記ガラス基板の主表面に形成されたイオン交換層を除去することにより、薄くても非常に高い強度を持つガラス基材を実現することである。本発明にかかるガラス基材は、図２で示されるように、図１（ａ）や図１（ｂ）で示されているイオン交換層１ｂが完全に取り除かれて構成されている。
【００１９】
なお、化学強化を行ったガラス基板から溶出するアルカリ成分を低減あるいは抑制することを目的とする技術があるが（特開平１０−１９４７８８号公報）、これらの技術は、ガラス表面を脱アルカリ処理すること、又はガラス表面にアルカリ溶出防止層を形成することを目的としている技術であり、本発明に係る技術的思想とは根本的に異なる技術である。
【００２０】
本発明に係るガラス基材は、上述したような観点より、加熱した化学強化用の熔融塩にガラス基板を浸漬することにより、ガラス基板のイオンを熔融塩のイオンでイオン交換してガラス基板を化学強化し、その後、化学強化によりガラス基板の主表面に形成されたイオン交換層を除去することにより製造することができる。
【００２１】
このようにして得られたガラス基材は、化学強化による圧縮応力層を有するが、その圧縮応力層は主表面におけるカリウムイオン濃度が５０００ｐｐｍ以下の層からなっており（イオン交換層を含まず）、主表面におけるカリウムイオンの濃度が５０００ｐｐｍ以下である。すなわち、ガラス基材は、カリウムイオン濃度が５０００ｐｐｍを超えるイオン交換層が除去されて主表面が形成されている。このガラス基材の主表面におけるカリウムイオン濃度やイオン交換層を含んでいないことは、例えば、試料に電子線を照射し、照射部位から励起された各種の信号の中から任意の設定波長のＸ線を分光結晶で選別して検出器によって計測する波長分散型Ｘ線分析装置（ＷＤＸ）や、試料に電子線を照射し、照射部位から励起された各種の信号全てを半導体検出器で増幅してエネルギー別に信号を振り分けるエネルギー分散型Ｘ線分析装置（ＥＤＸ）などで測定することができる。
【００２２】
ガラス基材は、溶融ガラスから直接シート状に成型したもの、あるいは、ある厚さに成型されたガラス体を所定の厚さに切り出し、主表面を研磨して所定の厚さに仕上げたものなどを使用することができる。好ましくは、溶融ガラスから直接シート状に成型したものを使用することが好ましい。なぜなら、溶融ガラスから直接シート状に成型したガラス基板の主表面は、熱間成型された表面であり、極めて高い平滑性を有し、マイクロクラックのない表面状態を有するからである。溶融ガラスから直接シート状に成型する方法としては、ダウンドロー法、フロート法などが挙げられる。中でも、ガラス基材は、ダウンドロー法により成型された熔解ガラスで構成されていることが好ましい。
【００２３】
また、ガラス基材は、アルミノシリケートガラス、ソーダライムガラス、ボロシリケートガラスなどで構成されていることが好ましい。中でも、ガラス基材は、ＳｉＯ２、Ａｌ２Ｏ３、Ｌｉ２Ｏ及びＮａ２Ｏからなる群から選ばれた少なくとも一つを含有したアルミノシリケートガラスで構成されていることが好ましい。特に、アルミノシリケートガラスは、６２重量％〜７５重量％のＳｉＯ２、５重量％〜１５重量％のＡｌ２Ｏ３、４重量％〜１０重量％のＬｉ２Ｏ、４重量％〜１２重量％のＮａ２Ｏ、及び５．５重量％〜１５重量％のＺｒＯ２を含有することが好ましく、さらに、Ｎａ２Ｏ／ＺｒＯ２の重量比が０．５〜２．０であり、さらにＡｌ２Ｏ３／ＺｒＯ２の重量比が０．４〜２．５である組成とすることが好ましい。また、ガラスの原料成分にＫ２Ｏ（酸化カリウム）を実質的に含有していないことが好ましい。
【００２４】
ＳｉＯ２は、ガラス骨格を形成する主要成分である。ＳｉＯ２の割合は、化学的耐久性や、溶融温度を考慮すると、６２重量％〜７５重量％であることが好ましい。
【００２５】
Ａｌ２Ｏ３は、ガラス表面のイオン交換性能を向上させるため含有される。Ａｌ２Ｏ３の割合は、化学的耐久性などを考慮して、５重量％〜１５重量％であることが好ましい。
【００２６】
Ｌｉ２Ｏは、ガラス表層部でイオン交換処理浴中の主としてＮａイオンとイオン交換されることにより、ガラスを化学強化する際の必須成分である。Ｌｉ２Ｏの割合は、イオン交換性能や、化学的耐久性を考慮して、４重量％〜１０重量％であることが好ましい。
【００２７】
Ｎａ２Ｏは、ガラス表層部でイオン交換処理浴中のＫイオンとイオン交換されることにより、ガラスを化学強化する際の必須成分である。Ｎａ２Ｏの割合は、機械的強度や、化学的耐久性を考慮して、４重量％〜１２重量％であることが好ましい。
【００２８】
ＺｒＯ２は、機械的強度を高める効果がある。ＺｒＯ２の割合は、化学的耐久性や、均質なガラスを安定して製造することを考慮して、５．５重量％〜１５重量％であることが好ましい。
【００２９】
本発明において、化学強化は、硝酸カリウムなどの熔融塩を用い、温度３００℃〜４５０℃、処理時間１時間〜３０時間で行う。特に、化学強化は、硝酸カリウム及び／又は硝酸ナトリウムの熔融塩を用いてガラス基板を構成する材料のガラス点移転以下の温度で行われることが好ましい。このようないわゆる低温化学強化を行うことにより、表層面のアルカリイオンをイオン半径の大きなイオンと交換することができる。この場合の処理時間は、１６時間以下であることが好ましい。
【００３０】
なお、化学強化は、ガラス基材を所望の形状に外形加工した後に行うことが好ましい。これにより、ガラス基材の端面も化学強化されるため、ガラス基材を携帯端末装置に装着する際、ガラス基材の欠けや割れが生じることを防止できる。
【００３１】
ガラス基材を化学強化した後、ガラス基材に付着している熔融塩やその他の付着物を取り除くために、ガラス基材を洗浄することが好ましい。洗浄方法としては、水などの洗浄液で洗い流す方法や、洗浄液に浸漬する浸漬法、洗浄液を流しながら回転するロール体をガラス基板に接触させるスクラブ洗浄法などを利用することができる。浸漬法では、洗浄液に超音波を印加した状態で実施してもよい。
【００３２】
本発明において、化学強化によりガラス基板の主表面に形成されたイオン交換層を除去する工程が行われる。イオン交換層を除去する方法としては、エッチングや研磨加工などを挙げることができる。ガラス基材を、溶融ガラスから直接シート状に成型する場合においては、主表面に傷を付けないようにするために、エッチングでイオン交換層を除去することが好ましい。
【００３３】
エッチングによりイオン交換層を除去する場合において、エッチングに用いる処理液は、フッ化水素酸、ヘキサフルオロケイ酸、及びバッファードフッ酸からなる群から選ばれた少なくとも一つを含有する溶液であることが好ましい。この場合、エッチング温度は、２０℃〜６０℃、さらに好ましくは３０℃〜５０℃の範囲である。エッチング時間は、３分〜６０分であることが好ましい。また、エッチングの際の処理形態としては、ガラス基材をエッチング液に浸漬した状態でエッチング液をポンプで循環させる形態でも良く、ガラス基材をエッチング液に浸漬した状態でガラス基材を上下動させる形態でも良く、ガラス基材にエッチング液をシャワー状に接触させる形態でも良い。
【００３４】
エッチングなどによりイオン交換層を除去した後、ガラス基材の表面には付着物が付着していることがあるので、かかる付着物を取り除くために、超音波を印加した状態でガラス基材を洗浄しても良い。このときの洗浄液としては、水や硫酸、塩酸、硝酸などの水溶液が挙げられ、市販の洗浄剤（中性洗剤、界面活性剤、アルカリ性洗浄剤など）を併用してもよい。
【００３５】
このようなガラス基材は、携帯電話やＰＤＡなどの携帯端末装置（特に、表示画面）の保護に用いるカバーガラスであることが好ましい。この場合、板状のガラス基材の主表面にレジストパターンを形成した後、前記レジストパターンをマスクとして、エッチャントで前記ガラス基材をエッチングすることにより所望の形状に切り抜く。このカバーガラスは、エッチングにより外形を形成しているので、このエッチングにより形成された端面は、非常に高い平滑性を有し、熔解ガラス面で構成されているので、機械加工で形成された端面に必ず存在するマイクロクラックのない状態となる。このような構成のカバーガラスは、携帯端末用カバーガラスの外形形状が複雑な形状であっても、携帯端末用カバーガラスに求められる高い機械的強度を得ることができる。
【００３６】
ガラス基材を所望の形状（例えば、矩形状）に切り抜くためにエッチングするエッチング方法は、湿式エッチング（ウェットエッチング）、乾式エッチング（ドライエッチング）どちらでも良い。ウェットエッチングに使用するエッチャントは、ガラス基板を食刻できるものであれば、何でも良い。例えば、フッ酸を主成分とする酸性溶液や、フッ酸に、硫酸、硝酸、塩酸、ケイフッ酸のうち少なくとも一つの酸を含む混酸などを用いることができる。また、ドライエッチングに使用するエッチャントは、ガラス基材を食刻できるものであれば何でも良いが、例えばフッ素系ガスを使用することができる。
【００３７】
上述した本発明に係るガラス基材は、加熱した化学強化用の熔融塩にガラス基板を浸漬することにより、前記ガラス基板のイオンを前記熔融塩のイオンでイオン交換して前記ガラス基板を化学強化し、前記化学強化により前記ガラス基板の主表面に形成されたイオン交換層を除去しているので、洗浄の際にヒドロニウムイオンとイオン交換することがなく、非常に高い強度を示すものである。
【００３８】
次に、本発明の効果を明確にするために行った実施例について説明する。
（実施例１）
まず、ＳｉＯ２を６３．５重量％、Ａｌ２Ｏ３を８．２重量％、Ｌｉ２Ｏを８．０重量％、Ｎａ２Ｏを１０．４重量％、ＺｒＯ２を１１．９重量％含むアルミノシリケートガラスをダウンドロー法により、長辺８０ｍｍ、短辺４５ｍｍ、板厚０．５ｍｍの板状のガラス基板（シート状ガラス）に成型した。
【００３９】
次いで、このガラス基板を、３６０℃に保った硝酸カリウム（ＫＮＯ３）６０重量％と硝酸ナトリウム（ＮａＮＯ３）４０重量％の混塩の処理浴中に６時間浸漬して化学強化した。次いで、このガラス基板に付着する熔融塩などの付着物などを除去するために水で洗浄した。次いで、このガラス基板を３５℃に保った３重量％Ｈ２ＳｉＦ６水溶液に浸漬し、ガラス基板を上下に揺動させて１０分間エッチングを行って、ガラス基板の主表面を約１μｍエッチングした。その後、このガラス基板を４０℃に保った１５重量％Ｈ２ＳＯ４水溶液に浸漬して４０ｋＨｚの超音波を印加しながら５分間洗浄処理した。このようにして実施例１のガラス基材を作製した。得られたガラス基材の主表面のカリウムイオン量をＷＤＸで測定したところ５０００ｐｐｍであった。
【００４０】
得られたガラス基材について、図３に示す装置を用いて強度測定を行った。すなわち、図３に示すように、中央部にガラス基材１１よりも小さい開口部１２ａを有する支持台１２上に得られたガラス基材１１を載せ、ガラス基材１１の中央部を加圧子１３で加圧してガラス基材１１が破壊されたときの荷重を調べた。このとき、加圧子１３を降下させる速度は１０ｍｍ／分とした。このような強度測定をガラス基材３０枚について行い、最大値、最小値、平均値及び標準偏差を求めた。その結果を下記表１に示す。
【００４１】
（実施例２）
実施例１と同様にして成型されたガラス基板（シート状ガラス）を、３６０℃に保った硝酸カリウム（ＫＮＯ３）６０重量％と硝酸ナトリウム（ＮａＮＯ３）４０重量％の混塩の処理浴中に６時間浸漬して化学強化した。次いで、このガラス基板に付着する熔融塩などの付着物などを除去するために水で洗浄した。次いで、このガラス基板に４５℃に保った３重量％Ｈ２ＳｉＦ６水溶液をシャワー状に噴霧して接触させて２０分間エッチングを行って、ガラス基板の主表面を約２μｍエッチングした。その後、このガラス基板を４０℃に保った１５重量％Ｈ２ＳＯ４水溶液に浸漬して４０ｋＨｚの超音波を印加しながら５分間洗浄処理した。このようにして実施例２のガラス基材を作製した。得られたガラス基材の主表面のカリウムイオン量をＷＤＸで測定したところ２０００ｐｐｍであった。得られたガラス基材について、実施例１と同様にして強度測定を行った。その結果を下記表１に併記する。
【００４２】
（実施例３）
実施例１と同様にして成型されたガラス基板（シート状ガラス）を、３６０℃に保った硝酸カリウム（ＫＮＯ３）６０重量％と硝酸ナトリウム（ＮａＮＯ３）４０重量％の混塩の処理浴中に６時間浸漬して化学強化した。次いで、このガラス基板に付着する熔融塩などの付着物などを除去するために水で洗浄した。次いで、このガラス基板を３５℃に保った６重量％Ｈ２ＳｉＦ６水溶液に浸漬し、液をポンプで循環させながら１０分間エッチングを行って、ガラス基板の主表面を約３μｍエッチングした。その後、実施例１，２と同様にガラス基板を洗浄処理した。このようにして実施例３のガラス基材を作製した。得られたガラス基材の主表面のカリウムイオン量をＷＤＸで測定したところ１５００ｐｐｍであった。このようにして実施例３のガラス基材を作製した。得られたガラス基材について、実施例１と同様にして強度測定を行った。その結果を下記表１に併記する。
【００４３】
（比較例１）
実施例１と同様にして成型されたガラス基板（シート状ガラス）を、３６０℃に保った硝酸カリウム（ＫＮＯ３）６０重量％と硝酸ナトリウム（ＮａＮＯ３）４０重量％の混塩の処理浴中に６時間浸漬して化学強化した。次いで、このガラス基板を４０℃に保った１５重量％Ｈ２ＳＯ４水溶液に浸漬して４０ｋＨｚの超音波を印加しながら１０分間洗浄処理した。このようにして比較例１のガラス基材を作製した。得られたガラス基材の主表面のカリウムイオン量をＷＤＸで測定したところ６０００ｐｐｍであった。得られたガラス基材について、実施例１と同様にして強度測定を行った。その結果を下記表１に併記する。
【表１】
2011105598.tif 000003
【００４４】
表１から分かるように、実施例１から実施例３のガラス基材は、比較例１のガラス基材に比べて、板厚０．５ｍｍであっても非常に高い破壊強度を示しており、また、そのバラツキが非常に小さかった。これは、エッチングによりイオン交換層が除去されているので、洗浄の際にヒドロニウムイオンとイオン交換することがなく、強度低下を招く引張応力層の形成を回避しているからであると考えられる。
【００４５】
（実施例４）
まず、ＳｉＯ２を６３．５重量％、Ａｌ２Ｏ３を８．２重量％、Ｌｉ２Ｏを８．０重量％、Ｎａ２Ｏを１０．４重量％、ＺｒＯ２を１１．９重量％含むアルミノシリケートガラスをダウンドロー法により、長辺１００ｍｍ、短辺５０ｍｍ、板厚０．７ｍｍの板状のガラス基板（シート状ガラス）に成型した。
【００４６】
次いで、このガラス基板を、３８０℃に保った硝酸カリウム（ＫＮＯ３）６０重量％と硝酸ナトリウム（ＮａＮＯ３）４０重量％の混塩の処理浴中に２時間浸漬して化学強化した。次いで、このガラス基板に付着する熔融塩などの付着物などを除去するために水で洗浄した。次いで、このガラス基板を３０℃に保った１重量％ＨＦ水溶液に浸漬し、ガラス基板を上下に揺動させて５分間エッチングを行って、ガラス基板の主表面を約３μｍエッチングした。その後、このガラス基板を３０℃に保った１０重量％ＨＣｌ水溶液に浸漬して４０ｋＨｚの超音波を印加しながら２０分間洗浄処理した。このようにして実施例４のガラス基材を作製した。得られたガラス基材の主表面のカリウムイオン量をＷＤＸで測定したところ５００ｐｐｍであった。得られたガラス基材について、実施例１と同様にして強度測定を行った。その結果を下記表２に示す。
【００４７】
（実施例５）
実施例１と同様にして成型されたガラス基板（シート状ガラス）を、３８０℃に保った硝酸カリウム（ＫＮＯ３）６０重量％と硝酸ナトリウム（ＮａＮＯ３）４０重量％の混塩の処理浴中に２時間浸漬して化学強化した。次いで、このガラス基板に付着する熔融塩などの付着物などを除去するために水で洗浄した。次いで、このガラス基板を４５℃に保った０．５重量％ＨＦ水溶液に浸漬し、液をポンプで循環させながら１０分間エッチングを行って、ガラス基板の主表面を約２μｍエッチングした。その後、このガラス基板を３０℃に保った１０重量％ＨＣｌ水溶液に浸漬して４０ｋＨｚの超音波を印加しながら２０分間洗浄処理した。このようにして実施例５のガラス基材を作製した。得られたガラス基材の主表面のカリウムイオン量をＷＤＸで測定したところ１０００ｐｐｍであった。得られたガラス基材について、実施例１と同様にして強度測定を行った。その結果を下記表２に併記する。
【００４８】
（実施例６）
実施例１と同様にして成型されたガラス基板（シート状ガラス）を、３８０℃に保った硝酸カリウム（ＫＮＯ３）６０重量％と硝酸ナトリウム（ＮａＮＯ３）４０重量％の混塩の処理浴中に２時間浸漬して化学強化した。次いで、このガラス基板に付着する熔融塩などの付着物などを除去するために水で洗浄した。次いで、このガラス基板を４０℃に保った２．０重量％ＨＦ水溶液に浸漬し、上下に揺動した状態３分間エッチングを行って、ガラス基板の主表面を約2μｍエッチングした。その後、実施例４，５と同様にガラス基板を洗浄処理した。このようにして実施例６のガラス基材を作製した。得られたガラス基材の主表面のカリウムイオン量をＷＤＸで測定したところ１０００ｐｐｍであった。得られたガラス基材について、実施例１と同様にして強度測定を行った。その結果を下記表２に併記する。
【００４９】
（比較例２）
実施例１と同様にして成型されたガラス基板（シート状ガラス）を、３８０℃に保った硝酸カリウム（ＫＮＯ３）６０重量％と硝酸ナトリウム（ＮａＮＯ３）４０重量％の混塩の処理浴中に２時間浸漬して化学強化した。次いで、このガラス基板を３０℃に保った１０重量％ＨＣｌ水溶液に浸漬して４０ｋＨｚの超音波を印加しながら２０分間洗浄処理した。このようにして比較例２のガラス基材を作製した。得られたガラス基材の主表面のカリウムイオン量をＷＤＸで測定したところ５５００ｐｐｍであった。得られたガラス基材について、実施例１と同様にして強度測定を行った。その結果を下記表２に併記する。
【表２】
2011105598.tif 000004
【００５０】
表２から分かるように、実施例４から実施例６のガラス基材は、比較例２のガラス基材に比べて、板厚０．７ｍｍであっても非常に高い破壊強度を示しており、また、そのバラツキが非常に小さかった。これは、エッチングによりイオン交換層が除去されているので、洗浄の際にヒドロニウムイオンとイオン交換することがなく、強度低下を招く引張応力層の形成を回避しているからであると考えられる。
【００５１】
本発明は上記実施の形態に限定されず、適宜変更して実施することができる。例えば、上記実施の形態においては、イオン交換層を除去する処理としてエッチングを用いた場合について説明しているが、本発明はこれに限定されず、イオン交換層を除去する処理として、エッチング以外の処理や加工（例えば、研磨加工）を用いても良い。また、ガラス基板を所望の形状に切り抜く方法としてエッチング処理のほかに、スクライブ加工やレーザー加工などの切断方法を用いてもよい。さらに、上記実施の形態における材料組成、薬剤の種類、数値、処理手順などは一例であり、本発明の効果を発揮する範囲内において種々変更して実施することが可能である。その他、本発明の目的の範囲を逸脱しない限りにおいて適宜変更して実施することが可能である。
【符号の説明】
【００５２】
１，１１  ガラス基材
１ａ  圧縮応力層
１ｂ  イオン交換層
１ｃ  水和層
１２  支持台
１２ａ  開口部
１３  加圧子
【図１】
2011105598.tif 000005
【図２】
2011105598.tif 000006
【図３】
2011105598.tif 000007